ЧУВСТВИТЕЛЬНЫЕ К ДАВЛЕНИЮ КЛЕИ СО СТАБИЛЬНОЙ КЛЕЯЩЕЙ СПОСОБНОСТЬЮ ПРИ ТЕМПЕРАТУРЕ

1. Клеевая композиция, сшиваемая при нагревании, содержащая:
- от 20 до 85% полиуретана, содержащего 2 концевые гидролизующиеся группы типа алкоксисилана и отвечающего формуле (I):
где:
1
- R представляет собой двухвалентный углеводородный радикал, содержащий от 5 до 15 атомов углерода, который может быть ароматическим или алифатическим, линейным, разветвленным или циклическим;
2
- R представляет собой двухвалентный радикал алкилен, линейный или разветвленный, содержащий от 1 до 4 атомов углерода;
3
- R представляет собой двухвалентный линейный радикал алкилен, содержащий от 1 до 3 атомов углерода;
4
5
4
5
- R и R, идентичные или различные, представляют собой, каждый, радикал алкил, линейный или разветвленный, с 1-4 атомами углерода, причем если имеется несколько радикалов R (или R), то они могут быть идентичными или различными;
2
n
- n представляет собой целое число, такое, что среднечисловая молекулярная масса блока простого полиэфира формулы -[OR]- составляет от 300 Да до 30 кДа;
- m представляет собой целое число, такое, что среднечисловая молекулярная масса полимера формулы (I) составляет от 600 Да до 60 кДа;
- р представляет собой целое число, равное 0, 1 или 2;
- от 15 до 80% соответствующей смолы, повышающей клейкость, со среднечисловой молекулярной массой, составляющей от 200 Да до 5 кДа, и выбранной из смол, которые могут быть получены:
- (i) полимеризацией терпеновых и фенольных углеводородов в присутствии катализаторов Фриделя-Крафтса или же
- (ii) полимеризацией альфа-метилстирола и, возможно, взаимодействием с фенолами; и
- от 0,01 до 3% катализатора сшивания.
2
2. Клеевая композиция по п.1, отличающаяся тем, что полиуретан формулы (I) такой, что среднечисловая молекулярная масса составляет от 4 до 50 кДа и среднечисловая масса блока простого полиэфира формулы -[OR]- составляет от 2 до 25 кДа.
3. Клеевая композиция по любому из п.1 или 2, отличающаяся тем, что полиуретан формулы (I) такой, что:
1
- R выбран из одного из следующих двухвалентных радикалов, в формулах которых, приведенных ниже, показаны 2 свободные валентности:
- а) двухвалентный радикал, является производным изофорона:
- b)
- c)
или
- d)
или
2
6
- e) -(CH)- (или радикал гексаметилен);
2
- R представляет собой двухвалентный радикал и/или изопропилен;
3
- R представляет собой двухвалентный радикал метилен и/или н-пропилен;
4
5
- Rи R представляют собой, каждый, радикал метил или этил.
4. Клеевая композиция по п.1, отличающаяся тем, что полиуретан формулы (I) такой, что:
1
- R представляет собой двухвалентный радикал, происходящий от изофорона формулы:
2
- R представляет собой двухвалентный радикал изопропилен;
3
- R представляет собой двухвалентный радикал н-пропилен;
4
5
p
3-p
- группа -Si(R)(OR) представляет собой радикал триметоксисилил.
2
5. Клеевая композиция по п.1, отличающаяся тем, что полиуретан формулы (I), где R является радикалом изопропиленом, имеет степень полимеризации, равную от 1,3 до 1,6.
6. Клеевая композиция по п.1, отличающаяся тем, что используемые смолы, повышающие клейкость, могут быть получены способом (i).
7. Клеевая композиция по п.1, отличающаяся тем, что она содержит от 40 до 65% полиуретана формулы (I) и от 35 до 60% смолы, повышающей клейкость.
8. Клеевая композиция по п.1, отличающаяся тем, что она содержит до 3% гидролизующегося производного алкоксисилана, а также осушитель и, предпочтительно, производное триметоксисилана.
9. Самоклеящаяся основа, которая может быть получена способом, включающим:
- (а) предварительное нагревание при температуре в интервале от 50 до 130°С клеевой композиции, определенной в любом из пп.1-8, затем
- (b) нанесение композиции на слой основы, затем
- (с) сшивание композиции путем нагревания основы, покрытой таким образом при температуре от 50 до 150°С.
10. Применение самоклеящейся основы по п.9 для изготовления этикеток и/или самоклеящихся лент.